(57)【特許請求の範囲】
【請求項１】
スペクトル光成分をフィルタリングするための光学フィルタ素子（１）であって、
前記光学フィルタ素子（１）は、リン酸塩ガラスまたはフルオロリン酸塩ガラスの板状素子（３）を備えており、
前記板状素子（３）は、前記板状素子（３）を通過する光をスペクトル的にフィルタリングするために、銅元素、コバルト元素、マンガン元素、鉄元素、希土類元素、ニッケル元素のうちの少なくとも１つの元素の光吸収イオンでドーピングされており、
前記板状素子（３）は、相互に対向する２つの面（３１、３３）を有しており、
前記２つの面（３１，３３）のうちの少なくとも一方の面上に、薄いガラスのシート（５）が配置されており、
前記薄いガラスのシート（５）は、５００μｍ以下の厚さまたは２００μｍ未満の厚さまたは１００μｍ未満の厚さを有しており、
前記薄いガラスのシート（５）は、光学セメント（７）によって、前記面（３１，３３）に接着されており、
前記薄いガラスのシート（５）の熱膨張係数は、前記リン酸塩ガラスまたは前記フルオロリン酸塩ガラスの前記板状素子（３）の熱膨張係数よりも小さい、
光学フィルタ素子（１）。
【請求項２】
前記相互に対向する２つの面（３１、３３）は、平行平面形である、
請求項１に記載の光学フィルタ素子（１）。
【請求項３】
前記板状素子（３）の両方の面（３１，３３）が、それぞれ薄いガラスのシート（５，６）に接着されている、
請求項１に記載の光学フィルタ素子（１）。
【請求項４】
前記薄いガラスは、前記リン酸塩ガラスまたは前記フルオロリン酸塩ガラスの前記板状素子（３）よりも高いヌープ硬度を有する、
請求項１から３のいずれか一項記載の光学フィルタ素子（１）。
【請求項５】
前記光学フィルタ素子（１）は、前記板状素子（３）よりも高い曲げ強度を有する、
請求項１から４のいずれか一項記載の光学フィルタ素子（１）。
【請求項６】
前記板状素子（３）は、８・１０−６Ｋ−１よりも大きい線形熱膨張係数αを有する、
請求項１から５のいずれか一項記載の光学フィルタ素子（１）。
【請求項７】
前記薄いガラスのシート（５）の線形熱膨張係数は、前記リン酸塩ガラスまたは前記フルオロリン酸塩ガラスの前記板状素子（３）の線形熱膨張係数よりも、少なくとも２・１０−６Ｋ−１の値だけ、または、少なくとも３・１０−６Ｋ−１だけ小さい、
請求項１から６のいずれか一項記載の光学フィルタ素子（１）。
【請求項８】
前記薄いガラスのシート（５，６）の外側表面には、反射防止コーティング（９１，９２）が設けられている、
請求項１から７のいずれか一項記載の光学フィルタ素子（１）。
【請求項９】
前記板状素子（３）のエッジ（３５）には、シーリングとして、疎水性セメント（７）または防湿性セメント（７）が設けられている、
請求項１から８のいずれか一項記載の光学フィルタ素子（１）。
【請求項１０】
前記薄いガラスのシート（５）のガラスは、１時間当たりかつ１平方センチメートル当たり０．０１回未満の事象数のアルファ線放射を有する、
請求項１から９のいずれか一項記載の光学フィルタ素子（１）。
【請求項１１】
前記板状素子（３）の厚さは、前記光学フィルタ素子（１）の厚さの半分より大きい、
請求項１から１０のいずれか一項記載の光学フィルタ素子（１）。
【請求項１２】
前記板状素子（３）と、前記薄いガラスのシート（５，６）との間の前記光学セメント（７）の層厚が５０μｍ未満である、
請求項１から１１のいずれか一項記載の光学フィルタ素子（１）。
【請求項１３】
前記リン酸塩ガラスの板状素子（３）の面または前記薄いガラスのシート（５，６）の面のうちの一方の面上に、前記光学セメント（７）を用いて接着されている透明導電性酸化物層（１１）をさらに含む、
請求項１から１２のいずれか一項記載の光学フィルタ素子（１）。
【請求項１４】
請求項１から１３のいずれか一項記載の光学フィルタ素子（１）を製造する方法であって、
リン酸塩ガラスまたはフルオロリン酸塩ガラスの板状素子（３）を準備するステップであって、前記板状素子（３）は、前記板状素子（３）を通過する光をスペクトル的にフィルタリングするために、銅元素、コバルト元素、マンガン元素、鉄元素、希土類元素、ニッケル元素のうちの少なくとも１つの元素の光吸収イオンでドーピングされ、前記板状素子（３）は、相互に対向する２つの面（３１，３３）を有するステップと、
前記２つの面（３１，３３）のうちの少なくとも一方の面上に、薄いガラスのシート（５）を配列するステップであって、前記薄いガラスのシート（５）は、５００μｍ以下の厚さまたは２００μｍ以下の厚さまたは１００μｍ未満の厚さを有し、前記薄いガラスのシート（５）の熱膨張係数は、前記リン酸塩ガラスまたは前記フルオロリン酸塩ガラスの前記板状素子（３）の熱膨張係数よりも小さい、ステップと、
前記シート（５）を、光学セメント（７）によって、前記面（３１，３３）に接着するステップと、
を含む、方法。
【請求項１５】
平行平面形の、相互に対向する２つの面（３１，３３）を有する板状素子が準備される、
請求項１４に記載の方法。
【請求項１６】
リン酸塩ガラスまたはフルオロリン酸塩ガラスの前記板状素子（３）の前記２つの面（３１，３３）の各々に、光学セメント（７）によって、薄いガラスのシート（５，６）を取り付けるステップであって、前記２つのシート（５，６）の境界部（５０，６０）を、前記板状素子（３）のエッジ（３５）を越えて突出させる、ステップと、
前記シート（５，６）のうちの少なくとも１つの前記境界部（５０，６０）を加熱し、前記境界部（５０，６０）をもう１つのシート（６，５）に向けて変形させるステップと、
前記シート（５，６）の前記２つの境界部（５０，６０）を一緒に溶接または融合するステップと、
を含む、
請求項１４または１５に記載の方法。
【請求項１７】
薄いガラス基板（２）を準備するステップと、
リン酸塩ガラスまたはフルオロリン酸塩ガラスの複数の前記板状素子（３）が、前記薄いガラス基板（２）上に並んで配列されるように、前記リン酸塩ガラスまたはフルオロリン酸塩ガラスの複数の前記板状素子（３）を、前記薄いガラス基板（２）に、光学セメント（７）で接合するステップと、
前記板状素子（３）から材料を研磨除去するステップと、
前記薄いガラス基板（２）からシート（５）を分離するステップであって、前記シート（５）のそれぞれが、前記シート（５）に接着された少なくとも１つの板状素子（３）を有する、ステップと、
を含む、
請求項１６に記載の方法。
【発明の詳細な説明】
【技術分野】
【０００１】
本発明は、概して、スペクトル光成分をフィルタリングするための光学フィルタ装置に関する。より具体的には、本発明は、光吸収構成要素を有するフィルタガラスを含む光学フィルタ装置に関する。
【背景技術】
【０００２】
カメラチップは、そのカメラチップの画素が、赤外線スペクトル範囲においても感度を有するという特性がある。さらに、標準的なガラスまたはプラスチックで構成された光学構成要素を備えたカメラモジュールの光学システムは、一般的に、ある程度の赤外線透過率を示す。しかしながら、チップに到達する赤外光は、望ましくない色歪みおよび輝度歪みを発生させる。
【０００３】
このため、カメラモジュールは、典型的に、赤外線ブロックフィルタを備えている。もっとも一般的な赤外線ブロックフィルタは干渉フィルタである。このようなフィルタにおいては、多層誘電体層システムが、典型的にはガラス基板である基板上に設けられる。多層誘電体層システムは、物理的な理由で、赤外線放射を反射するが、可視光を透過させるように設計されている。例えば、特許文献１（ＷＯ２０１４／０２９５３６  Ａ１）は、電気的に切り換え可能な光学特性を有するコンポジットパネルに関するものである。コンポジットパネルは、外側パネルと内側パネルとを備え、外側パネルと内側パネルとが、その表面全体にわたり中間層を介して互いに接続されている。中間層内に、少なくとも１つの活性層を含む切り換え可能な機能素子が配列され、赤外線保護コーティングが、外側パネルと活性層との間に、それらの表面全体にわたるように配列され、ここで赤外線保護コーティングは、赤外光範囲において反射特性を有する少なくとも３つの機能層を含む。
【０００４】
これらのフィルタを比較的安価に製造することができるが、いくつかの欠点を示す。干渉フィルタは、しばしば、透過特性に特定の変調ｓをきたすことがある。この変調は、コームフィルタと同様の効果を有し、個々の色に影響する可能性がある。
【０００５】
さらに、干渉フィルタは、「ステンドグラス」または吸収フィルタとも呼ばれる光学フィルタガラスよりも、かなり高い、入射角からのフィルタカーブの依存性（透過特性）を示す。コンパクトカメラは、典型的には、最大で３０°までの開き角を有し、しばしば、テレセントリックに整列しない、すなわち、光線が（最大の開き角を有する）所定の角度において画像センサ上に入射する。
【０００６】
さらに、赤外光は、干渉層によって反射されて光学システム内に戻される。干渉フィルタは、通常、少なくとも近赤外光範囲において、依然として残余透過を示すので、それによって非常にやっかいなゴースト画像が、光学システムにおける多重反射に起因して発生し得る。
【０００７】
さらに、赤外光吸収を目的とした薄い酸化物フィルムが知られている。例えば、特許文献２（ＥＰ２１６３９２１  Ａ１）は、熱反射特性を有する積層体を記載している。この積層体は、２つの基板と、この２つの基板に接合された中間層とを含む。熱線遮蔽タングステン酸化物層とプラスチックフィルムとが、中間層と１つの基板との間に挿入されている。
【０００８】
最後に、金属もまた赤外線反射層として使用されている。１つの例が特許文献３（ＥＰ０８１０４５２  Ｂ１）に記載されている。ここでは、銀の層が、赤外線反射材料として提案されている。しかしながら、金属は、広帯域の光を反射する効果を有し、その結果、可視スペクトル範囲の透過にも影響がある。
【０００９】
１つの代替案は、フィルタガラスの形態の赤外線フィルタである。フィルタガラスを通過する際に赤外光が吸収されるので、フィルタガラスは、本質的に、上述のコームフィルタ効果を示したり、赤外光の多重反射に起因するゴーストを発生させたりもしない。
【００１０】
このようなフィルタガラスに特に適したガラス材料は、とりわけ、フルオロリン酸塩ガラスを含むリン酸塩ガラスである。しかしながら、このようなガラスは水と反応し、結果として水分の影響を受けやすい。これらのガラスを保護するために、ガラス上に、誘電性反射防止層を設けることが公知である。しかしながら、このようなコーティングを、欠陥なしに製造することは非常に複雑である。さらに、このコーティングは損傷を受ける。このことは、リン酸塩ガラスが比較的軟らかい、すなわち、相応して低いヌープ硬度を示すという事実によって一層悪化する。結果として、研磨応力または点状負荷にさらされる場合には、反射防止層が容易にへこみ、それにより、局所的に損傷を受け、その結果、水分が浸透し、腐食が開始する。
【００１１】
さらに、これらのガラスは、典型的に、高い熱膨張係数を示す。このことは、わずか３．２・１０−６Ｋ−１という膨張係数を有する光学シリコンチップと共にこのようなフィルタを搭載することを複雑にする。
【先行技術文献】
【特許文献】
【００１２】
【特許文献１】国際公開第２０１４／０２９５３６号
【特許文献２】欧州特許出願公開第２１６３９２１号明細書
【特許文献３】欧州特許第０８１０４５２号明細書
【発明の概要】
【課題を解決するための手段】
【００１３】
従って、本発明が基礎とする課題は、上述の欠点に関して光学フィルタを改良することである。この課題は、独立請求項の主題によって解決される。本発明の有利な実施形態は、それぞれの従属請求項において特定される。
【００１４】
従って、本発明は、スペクトル光成分をフィルタリングするための光学フィルタ素子を提供し、前記光学フィルタ素子は、
リン酸塩ガラスまたはフルオロリン酸塩ガラスの板状素子を備え、
前記板状素子は、前記板状素子を通過する光をスペクトル的にフィルタリングするために、銅元素、コバルト元素、マンガン元素、鉄元素、希土類元素、ニッケル元素のうちの少なくとも１つの元素の光吸収イオンでドーピングされ、
前記板状素子は、好適には平行平面形の相互に対向する２つの面を有し、
前記２つの面のうちの少なくとも１つに、薄いガラスのシートが配置されており、前記薄いガラスのシートの厚さは、２００μｍ以下であり、好適には、１００μｍ未満であり、かつ、
前記薄いガラスのシートは、光学セメントによって、前記面に接着されており、
前記薄いガラスのシートの熱膨張係数は、前記リン酸塩ガラスまたはフルオロリン酸塩ガラスの前記板状素子の熱膨張係数よりも小さい。
【００１５】
従って、前記光学フィルタ素子を製造する方法は、
上述した光吸収イオンを含む前記板状素子を準備するステップと、
厚さが５００μｍ以下、好適には２００μｍ以下、より好適には１００μｍ未満の薄いガラスのシートを、前記２つの面のうちの少なくとも１つの上に配列するステップであって、前記薄いガラスのシートは、前記板状素子の熱膨張係数よりも小さい熱膨張係数を有する、ステップと、
前記薄いガラスのシートを、光学セメントによって、前記面に接着するステップと
に基づく。
【００１６】
特に好適には、薄いガラスのシートが、前記板状素子の両方の面に接着される。しかしながら、光学フィルタ素子が、例えば、ハーメチックケーシングの一部を形成する場合には、オプションで、薄いガラスのシートは、内側には設けられない。
【００１７】
５μｍの厚さでさえ、薄いガラスは、完全に水を浸透させない。結果として、本発明に従う複合材は、リン酸塩ガラスまたはフルオロリン酸塩ガラスに対して、水分からの効果的な保護を提供する。同時に、リン酸塩ガラスまたはフルオロリン酸塩ガラスは、機械的損傷からも効果的に保護される。後者の目的のために、前記薄いガラス用のガラスとして、リン酸塩ガラスまたはフルオロリン酸塩ガラスの板状素子よりも高いヌープ硬度を有するガラスを使用することが、一般的に有利である。
【００１８】
一見したところでは不利な点に思える、熱膨張係数の差は、光学フィルタ素子全体を、さらに低い膨張の光学構成要素または搭載手段へと調整することを可能にする。さらに、フィルタ素子が別々に製造される場合、この差は、温度差を回避するために考慮される。一方で、後の組み立てステップにおいて、フィルタ素子が他の構成要素と組み合わされる場合、温度差は除外されない。ここで、この薄いガラスは、さらなる構成要素とフィルタガラスとの間の緩衝熱膨張補償効果を有する。
【００１９】
特に、薄いガラスは、層品質の高さおよび欠陥の少なさという点で、良好なコーティングを提供する。
【００２０】
本発明は、ここで、例示的な実施形態によって、かつ、添付の図面を参照して、より詳細に説明される。図面中の同一の参照番号は、同一または同等の要素を示す。
【図面の簡単な説明】
【００２１】
【図１】図１は、本発明の第一の実施形態の断面図である。
【図２】図２は、片側がリン酸塩ガラスで封止された第二の実施形態を示す。
【図３】図３は、薄いガラスのシートが突出している、図２の実施形態の変化形を示す。
【図４】図４は、図３に示された実施形態の上面図である。
【図５】図５は、複数の薄いガラスのシートが突出している、図１の実施形態の変化形を示す。
【図６】図６は、薄いガラスのシート同士が融合しているさらなる変化形を示す。
【図７】図７は、複数のフィルタガラス素子が接着された薄いガラスの基板を含む中間生成物を示す。
【発明を実施するための形態】
【００２２】
図１は、本発明の第一の実施形態の断面図である。光学フィルタ素子１は、光吸収イオンがドーピングされた、リン酸塩ガラスまたはフルオロリン酸塩ガラスの板状素子３を含む。特に、カメラチップにとって、近赤外光範囲の光をフィルタリング除去することが好ましい。なぜならば、シリコンベースのチップは、赤外線スペクトル範囲において感度を有し、その結果、当該チップ上に収束した光の赤外成分が色歪みを引き起こすからである。例えば、Ｃｕイオンでのドーピングは、可視スペクトル範囲近傍の赤外成分をフィルタリング除去することに適している。
【００２３】
板状素子３に適したガラス、とりわけ、以下の成分（ｗｔ％で表示、酸化物ベース）を含む化学組成の、銅を含有するリン酸塩ガラスおよびフルオロリン酸塩ガラスである。
【表１】
0006552260.tif 000002
【００２４】
上述の組成とは異なるが、上で列挙されたアルカリ土類酸化物の全ての酸化物が含まれる必要はない。しかしながら、好適には、アルカリ土類酸化物ＣａＯ、ＢａＯ、ＳｒＯおよびＭｇＯのうちの少なくとも２つが、ガラス組成に使用される。
【００２５】
１つの実施形態に従って、以下の成分（ｗｔ％で表示、酸化物ベース）を含む化学組成の以下のフルオロリン酸塩ガラスが板状素子３に使用される。
【表２】
0006552260.tif 000003
ここで、
Σ  ＲＯ（Ｒ＝Ｍｇ，Ｃａ，Ｓｒ，Ｂａ）  １５−４０、
Σ  Ｒ２Ｏ（Ｒ＝Ｌｉ，Ｎａ，Ｋ）  ３−１８であり、
列挙された組成に基づくと、酸化物イオン（Ｏ２−）の１〜３９モル％が、ガラス内で、フッ化物イオン（Ｆ−）に置換される。
【００２６】
Ａｓ２Ｏ３は、清澄剤としてのオプションである。Ａｓ２Ｏ３が使用される場合、その割合は、好適には、０．０２重量％までである。フルオロリン酸塩ガラスは、フッ素無含有ガラスまたは低フッ素ガラスよりも水分に対する感度が低いが、フィルタガラスと水分との接触は、本発明に従う光学フィルタ素子の構成のおかげで既に回避されている。
【００２７】
フルオロリン酸塩ガラスは、リン酸塩ガラスのカテゴリに分類されるので、単純化のために、他に断りがない限り、以下の説明においては、用語「リン酸塩ガラス」は、フルオロリン酸塩ガラスについても言及するものとして使用される。一般的に、リン酸塩ガラスは、従って、フルオロリン酸塩ガラスも同様に、５０重量％未満の含有量のＳｉＯ２を有する。
【００２８】
ここで、板状素子３の面３１、３３のうちの少なくとも１つには、その面上に薄いガラスのシート５が配置されており、この薄いガラスのシート５は、５００μｍ以下、好適には２００μｍ以下、より好適には１００μｍ未満の厚さを有し、光学セメント７によって、面３１、３３に接着される。板状素子に接着される薄いガラスのシート５は、いくつかの肯定的な効果を達成する。薄いガラスが非常に効果的な水分障壁を提供するので、特に、この薄いガラスのシート５は、リン酸塩ガラスが、水分に接触し、それにより腐食し、曇ってしまうことを防止する。さらに、板状素子３の表面は、機械的な損傷に対して保護される。
【００２９】
セメント７について、例示的な実施形態に限定するものではないが、可能な限り少ない水分を含有する材料が一般的に好ましい。樹脂ベースの光学セメントが特に適している。従って、この場合、水で硬化が開始するセメントは好ましくない。本発明に適したセメント７の例は、ＵＶ硬化型アクリレートおよびエポキシド接着剤ならびに熱架橋樹脂を含む。
【００３０】
光学セメント７の層厚は好適には非常に薄い。一般的に、板状素子３と、各面３１、３３を覆う薄いガラスのシート５、６の各々との間の光学セメント７は、５０μｍ未満の膜厚を有する。
【００３１】
フィルタガラスまたはリン酸塩ガラスの板状素子に対する効果的な機械的保護を達成するために、図１に示される特定の実施形態に限定するものではないが、薄いガラスが、リン酸塩ガラスまたはフルオロリン酸塩ガラスの板状素子３よりも高いヌープ硬度を有することが一般的に好ましい。
【００３２】
さらに、本発明に従う構成のおかげで、板状素子３と比較すると、フィルタ素子１に対して、より高い曲げ強度が一般的に達成される。単純なフィルタガラス板と比較した場合、板状素子３と、板状素子３に光学セメント７によって接着された少なくとも１つの薄いガラスのシート５、６とを備えている本発明の複合材は、より高い機械的安定性を達成する。
【００３３】
薄いガラスのシート５に適したガラスの群は、無アルカリホウケイ酸ガラスである。ここでは、以下の組成（重量％表示）が好ましい。
【表３】
0006552260.tif 000004
【００３４】
これらのガラスは、２００μｍ以下の厚さの非常に薄いガラスリボンを生成するように容易に処理される。このような薄いガラスは、ダウンドロープロセス、オーバーフローフュージョンプロセスによって、同様に、加熱されたプリフォームからガラスリボンを引き出すことによって適切に生成される。これらのガラスの線形熱膨張係数は、典型的に、４・１０−６Ｋ−１未満である。
【００３５】
薄いガラスのシート５に使用するのに適しているように非常に薄い厚さまで引っ張ることが可能な、別の種類のガラスは、ホウケイ酸ガラスである。以下の成分（重量％表示）を含むガラスが特に適している。
【表４】
0006552260.tif 000005
好適には、このガラス組成は、さらに、０．００１重量％から０．１重量％までのセレン酸化物を（ＳｅＯ２またはＳｅＯ３の形態で）含む。
【００３６】
これらのガラスは、典型的に、８・１０−６Ｋ−１未満の線形熱膨張係数を有する。
【００３７】
対照的に、適切なリン酸塩ガラスおよびフルオロリン酸塩ガラスの熱膨張係数α（２０℃〜３００℃）はしばしば８・１０−６Ｋ−１より大きい、または、１１・１０−６Ｋ−１より大きい場合さえある。
【００３８】
結果として、一般的に、本発明のさらなる実施形態に従うと、８・１０−６Ｋ−１より大きい、または、少なくとも１０・１０−６Ｋ−１より大きい場合さえある線形熱膨張係数αを示す板状素子３が提供される。フィルタガラスの線形熱膨張係数が高いことにより、覆っている薄いガラスの熱膨張係数との差がより大きくなる。結果として、一般的に、上述の特定のガラスに限定するものではないが、本発明のさらに別の実施形態に従うと、薄いガラスのシート５の線形熱膨張係数は、リン酸塩ガラスまたはフルオロリン酸塩ガラスの板状素子３の線形熱膨張係数よりも、少なくとも２・１０−６Ｋ−１だけ、好適には、少なくとも３・１０−６Ｋ−１だけ小さいことが企図される。
【００３９】
本発明の１つの実施形態に従うと、ガラス組成の成分を適切に選択することによって、有利には、１時間当たりかつ１平方センチメートル当たり０．０１回未満の事象数の非常に少ないアルファ線放射を示す、シート５、６用の薄いガラスを使用することがさらに可能である。ここで、本発明は、厚さが薄く、結果として、ガラスの使用量が少ないので、構成要素の選択がかなり複雑であるが、製造コストが実質的に上昇しないという事実からの利益を享受している。とりわけ、光学フィルタ素子１の下流の光学チップの暗騒音のさらなる上昇を防止するために、アルファ線放射が少ないことは好ましい。
【００４０】
図１に示されている例も含む本発明の好適な実施形態に従うと、薄いガラスのシート５、６は、板状素子３の両方の面３１、３３に接着されている。従って、フィルタガラスの両方の光学表面が、薄いガラスによって、周囲の影響から保護される。
【００４１】
本発明のこの実施形態は、例えば、光学フィルタ素子が、他の構成要素を含む光学システムに組み込まれた場合に、周囲における温度変化が、熱誘発性応力の対称的なプロフィールを発生させるというさらなる利点を提供する。
【００４２】
シート５、６が非常に薄いので、光学フィルタ素子の全体の厚さは、一般的に、３．４ｍｍより小さい。シート５、６の全体の厚さが板状素子３の厚さよりも小さい場合にさらに有利であり、一般的には十分である。言い換えると、本発明のこの実施形態に従うと、板状素子の厚さは、光学フィルタ素子１の厚さの半分よりも大きい。このことは、光学フィルタ素子１によって占有される空間が小さいままであることを保証する。例えば、板状素子３が１ｍｍの厚さを有する。シート５、６に対して用いられる薄いガラスが２００μｍの厚さを有する場合でさえ、フィルタガラスは、２つのシート５、６を合計した厚さよりも厚い。
【００４３】
さらに、比較的低い熱膨張係数を有するガラスは、コーティングを施すことにより適している。さらに、上述したように、リン酸塩ガラス上に、欠陥なしでコーティングを設けることは簡単なことではない。特に、好適なコーティングは、光学フィルタ素子１の表面における反射損失を低減するために、反射防止コーティングを含む。
【００４４】
この目的のために、図１に示されている例において、シート５、６の各々の表面または外面に、反射防止コーティング９１および９２がそれぞれ設けられている。しかしながら、光学フィルタ素子１の１つの表面が、さらなる光学素子または光電素子に、例えば、接着されることによって、直接的に接合される場合には、この表面に反射防止コーティングを施すことは適切ではない。しかしながら、接着促進層のような異なるコーティング、または、フィルタにさらなるスペクトル特性を付加する干渉フィルタシステムを設けることは好ましい。
【００４５】
本発明のさらに別の実施形態に従うと、透明導電性酸化物層が設けられる。このような層は、電磁遮蔽部として使用される。しばしば、カメラの電子部品は、例えば、無線周波数の電磁波を放射する。感度の良いカメラチップは、ハウジングによって適切に遮蔽されているが、電磁波は、依然として光学システムを通過し、チップに到達し、そこにスプリアス信号を発生させる。ここで、特に、フィルタ素子１は、好適には、チップ上に直接設置されるか、または、遮蔽効果も有するカメラハウジング上に、窓として設置され、その結果、いかなる場合でも良好な遮蔽が達成されるので、フィルタ素子１自体が、遮蔽導電性酸化物層によって、残りの漏出を閉鎖することを提供する。
【００４６】
このような層を、シート５と６との間の層システム内部に、すなわち、リン酸塩ガラス素子３に面する側でシートのうちの一方に、または、リン酸塩ガラス素子３自体に、良好に保護されるように設けることも可能である。図１において、このような導電性酸化物層１１（例えば、フッ素ドーピングされた酸化スズ層または酸化インジウムスズ層）が、リン酸塩ガラス素子３に接着された薄いガラスのシート６の面に設けられる。当然、このような酸化物層１１は、同様に、もう一方の面に設けられてもよい。従って、図１に示される例に限定するものではないが、本発明のさらなる実施形態に従うと、このような酸化物層１１は、特に、光学セメント７で接着された、リン酸塩ガラス素子３の面または薄いガラスのシート５、６の面のうちの一方に設けられる。
【００４７】
代替的にまたは付加的に、誘電性干渉コーティングを、例えば、反射防止コーティングとして、接着された面のいずれか１つに設けてもよい。反射防止コーティングは、例えば、薄いガラスのシートまたはリン酸塩ガラス素子と、光学セメント７との間の屈折率の差が反射損失の増加もたらす場合に有利である。しかしながら、通常、薄いガラスのシート５、６と、光学セメント７との間、および、リン酸塩ガラス素子３と光学セメントとの間の屈折率の差は、それぞれの場合において、０．２未満であることが好ましい。このような誘電性干渉コーティングが、特に、ＵＶ光を反射するために使用されることも可能である。フィルタガラスと組み合わせて、望ましくないスペクトル成分が、その後、光学フィルタ素子１によって、選択的にフィルタ除去される。当然、このようなＵＶ反射コーティングと反射防止コーティング９１、９２とを組み合わせること、または、反射防止コーティングが紫外線スペクトル範囲で反射するように、反射防止コーティングの層システムを設計することもまた可能である。
【００４８】
従って、例示されている例に限定するものではないが、１つの実施形態に従うと、薄いガラスのシート５、６は、その外側表面にコーティングが提供されるように企図される。この場合、このコーティングは、特に、反射防止コーティングを含む。
【００４９】
図２は、図１に例示された例示的な実施形態の単純化された変化形を示す。この変化形においては、薄いガラスのシート５が、面３１、３３のうちの一方にのみ（面３１）に設けられ、接着されている。光学フィルタ素子１がハーメチックハウジングの一部を形成し、薄いガラスのシート５が提供されたフィルタ素子の表面が、ハウジングの外側表面である場合には、本発明のこのような単純化された実施形態が有用である。オプションで、反射防止コーティング９２が、リン酸塩ガラス素子の接着された面の反対側の面３３上に設けられる。例えば、光学フィルタ素子１が、こちら側のカメラチップなどの別の光学素子に直接接合されていない場合に、このことが有用である。
【００５０】
図３に示されている変化形において、再び、板状ガラス素子３の１つの面３１のみが、板状ガラス素子３に接着された薄いガラスのシート５を有する。しかしながら、ここでは、図２に示されている実施形態と対照的に、薄いガラスのシート５は、板状ガラス素子３のエッジ３５を越えて突出している。本発明のこのような実施形態は、例えば、エッジ３５を越えて突出しているという事実によって特定される突出部分が、補助的な搭載手段として使用される場合に有用である。
【００５１】
図４は、図３に従う変化形の上面図である。図４から理解されるように、シート５は、概して、長方形または正方形の外周形状を特定する、エッジ部分３５１、３５２、３５３、３５４の全てを越えて突出している。しかしながら、薄いガラスのシート５が、エッジ３５の全長に沿って、エッジ３５を越えて、常に突出するわけではないことも同様に想像可能である。例えば、図４に示されているものとは対照的に、シート５が、２つの対向するエッジ部分３５１、３５３（または３５２、３５４）を越えて突出し、２つの他のエッジ部分と面一であることも考えられる。この場合には、対向して配置された突出部もまた、補助的な搭載手段として使用される。
【００５２】
図１に従う例の相応の修正形が、図５に示されている。この例示的な実施形態において、薄いガラスのシート５、６の両方が、板状素子３のエッジ３５を越えて突出している。従って、溝が、エッジ３５の周りを囲むように設置され、突出部は、また、補助的な搭載手段として使用することができる。同様に、板状素子３のエッジ３５に対するシーリングが、この溝内に収容される。例示されている例において、薄いガラスのシート５、６を板状素子３に接着するために役立つ光学セメント７が、シーリングとしても使用される。
【００５３】
板状素子３のエッジ３５が、本明細書に例示され説明された他の実施形態の全てにおいて、例えば、光学セメント７によって、同様にシーリングされることが認識される。従って、本発明のさらなる実施形態に従うと、概して、板状素子３のエッジ３５に、シーリングが、例えば光学セメントによって提供されることが企図される。好適には、エッジ３５のシーリングは、疎水性セメントまたは防湿性セメントを用いて達成され、その結果、リン酸塩ガラスが、水分からハーメチックに保護される。
【００５４】
エッジ３５をシーリングするさらなる可能性が図６に示される。本発明のこの実施形態は、境界部５０および６０をそれぞれ有するシート５、６を再び使用し、この境界部５０および６０は、板状フィルタガラス素子３のエッジ３５を越えて突出している。接着された後（光学セメント７は、単純化のために図６には示されていない）、シート５、６のうちの少なくとも１つが、その境界部５０、６０において加熱され、変形され、もう１つのシートの境界部に融合される。図６に示されている例においては、シート５の境界部５０のみが、シート６の境界部６０と統合または融合するように、加熱され、落下されている。当然、両方のシートの境界部５０、６０を変形することも同様に可能である。この局所的な加熱は、レーザを用いて達成される。
【００５５】
いずれの場合においても、薄いガラスのシート５、６が、光学セメント７によって、リン酸塩ガラスまたはフルオロリン酸塩ガラスの板状素子３の面３１、３３の各々に取り付けられている、本発明のこの実施形態は、
−２つのシート５、６の境界部５０、６０を、板状素子３のエッジ３５を越えて突出させ、
−シート５、６のうちの少なくとも一方の境界部５０、６０を加熱し、もう１つのシート６、５に向けて変形させ、
−シート５、６の２つの境界部５０、６０を一緒に溶接または融合する、
ことによって、
ガラス内でのフィルタガラスの非常にハーメチックな完全な封止を達成する。
【００５６】
本発明は、光学フィルタ素子の製造中に、さらに別の利点を提供する。実際には、薄いリン酸塩ガラスを研磨したり、または、研削したりすることは難しい。上述したとおり、これらのガラスは、概して、高い機械的強度を示さず、結果として、研磨機械加工中に容易に破損する傾向にある。さらに、研削中または研磨中に水との接触を回避することは難しい。従って、研磨除去の処理期間は可能な限り短い方が良い。これらの問題は、フィルタガラスの横方向の寸法に対して、フィルタガラスを薄くすればするほど悪化する。しかしながら、特に、小型のカメラモジュールにとっては、可能な限り薄いフィルタが望ましい。
【００５７】
これらの問題を解決するために、図７に示されるように、最初に、複数の板状素子３を、光学セメント７（図７の上面図には示されていない）を用いて薄いガラス基板２に接着することが可能である。板状素子は、ここで、より薄く研削され、および／または、研磨される。共通のガラス支持体上の複数のフィルタを、個々の小さい板と研磨する場合よりも、非常に薄い厚さまで研磨することが可能である。処理が容易であり、フィルタは、研磨時にそれほど容易には破損しない。薄いガラス基板２との複合材は、付加的な安定性を提供する。さらに、素子３の事前に接着された面は、接着されていることにより、水にさらされることから保護されている。
【００５８】
研削および／または研磨後に、接着された板状素子３をそれぞれが有する個別のシート５は、薄いガラス基板２の集合体から分離される。この形態において、分離された部分は、図２または図３に示されている実施形態に対応している。その後、薄いガラスのシート６は、板状素子３の反対側の面に接着されて、図１または図５の実施形態に従う光学フィルタ素子１が得られる。分離を行う前に、自由な状態で残っており、研削および／または研磨がちょうどなされた面に、別の基板２を接着し、その後、図１または図５の実施形態に対応する個別の部分に分離することも同様に可能である。
【００５９】
いずれにしても、上述のこれら全ての実施形態において、以下の方法ステップが、列挙された順番で実行される。
−薄いガラス基板２を準備するステップ、
−例えば、図７に示されるように、板状素子３が、薄いガラス基板２上に並んで配列されるように、リン酸塩ガラスまたはフルオロリン酸塩ガラスの複数の板状素子３を、光学セメント７によって、薄いガラス基板２に接合するステップ、
−板状素子３から、（特に、研削および／または研磨によって）材料を研磨除去するステップ、
−シート５を、薄いガラス基板２から分離するステップであって、シート５の各々が、シート５に接着された少なくとも１つの板状素子３を有する、ステップ。
【符号の説明】
【００６０】
１  光学フィルタ素子
２  薄いガラスの基板
３  リン酸塩ガラスまたはフルオロリン酸塩ガラスの板状素子
５、６  薄いガラスのシート
７  光学セメント
９１、９２  反射防止コーティング
３１、３３  ３の面
１１  透明導電性酸化物層
３５  ３のエッジ
５０、６０  ５、６の境界部
３５１、３５２、３５３、３５４  エッジ部分
【図１】
0006552260.tif 000006
【図２】
0006552260.tif 000007
【図３】
0006552260.tif 000008
【図４】
0006552260.tif 000009
【図５】
0006552260.tif 000010
【図６】
0006552260.tif 000011
【図７】
0006552260.tif 000012